(57)【要約】【課題】カラーフィルタの平坦性を確保し、分光特性を改善する。【解決手段】本発明は、重合性化合物、重合開始剤、結合剤、着色剤、並びに沸騰点が１５０℃以下の少なくとも１つの主溶剤を含有する溶剤を含むインキ組成物と、これを含む表示板及びその製造方法に関する。上記目的を達成するためになされた本発明によるインキ組成物は、重合性化合物（ｐｏｌｙｍｅｒａｂｌｅ  ｃｏｍｐｏｕｎｄ）、重合開始剤（ｐｏｌｙｍｅｒｉｚａｔｉｏｎ  ｉｎｉｔｉａｔｏｒ）、結合剤（ｂｉｎｄｅｒ）、着色剤（ｃｏｌｏｒａｎｔ）、並びに沸騰点（ｂｏｉｌｉｎｇ  ｐｏｉｎｔ）が１５０℃以下の少なくとも１つの主溶剤を含有する溶剤を含む。前記主溶剤は、前記溶剤の総含量に対して８０重量％以上含有されている。【選択図】  図８Ａ
2007182570.tif 000002
【特許請求の範囲】
【請求項１】
重合性化合物、重合開始剤、結合剤、着色剤、並びに沸騰点が１５０℃以下の少なくとも１つの主溶剤を含有する溶剤を含むことを特徴とするインキ組成物。
【請求項２】
前記主溶剤は、前記溶剤の総含量に対して８０重量％以上含有されていることを特徴とする請求項１に記載のインキ組成物。
【請求項３】
前記主溶剤は、酢酸ｎ-ブチル（ａｃｅｔｉｃ  ａｃｉｄ  ｎ-ｂｕｔｙｌ）、酢酸イソブチル（ａｃｅｔｉｃ  ａｃｉｄ  ｉｓｏ-ｂｕｔｙｌ）、酢酸イソアミル（ａｃｅｔｉｃ  ａｃｉｄ  ｉｓｏ-ａｍｙｌ）、酢酸ｎ-アミル（ａｃｅｔｉｃ  ａｃｉｄ  ｎ-ａｍｙｌ）、メチルイソブチルケトン（ｍｅｔｈｙｌ  ｉｓｏ  ｂｕｔｙｌ  ｋｅｔｏｎｅ）、ｎ-ブチルアルコール（ｎ-ｂｕｔｙｌ  ａｌｃｏｈｏｌ）、エチレングリコールエチルエーテル（ｅｔｈｙｌｅｎｅ  ｇｌｙｃｏｌ  ｅｔｈｙｌｅｔｈｅｒ）、エチレングリコールモノメチルエーテル（ｅｔｈｙｌｅｎｅ  ｇｌｙｃｏｌ  ｍｏｎｏ  ｍｅｔｈｙｌ  ｅｔｈｅｒ）、エチレングリコールエーテル（ｅｔｈｙｌｅｎｅ  ｇｌｙｃｏｌ  ｅｔｈｅｒ）、エチレングリコールプロピルエーテル（ｅｔｈｙｌｅｎｅ  ｇｌｙｃｏｌ  ｐｒｏｒｙｌ  ｅｔｈｅｒ）、エチレングリコールイソプロピルエーテル（ｅｔｈｙｌｅｎｅ  ｇｌｙｃｏｌ  ｉｓｏｐｒｏｒｙｌ  ｅｔｈｅｒ）、エチレングリコールモノメチルエーテルアセテート（ｅｔｈｙｌｅｎｅ  ｇｌｙｃｏｌ  ｍｏｎｏ  ｍｅｔｈｙｌ  ｅｔｈｅｒ  ａｃｅｔａｔｅ）、エチレングリコールエチルエーテルアセテート（ｅｔｈｙｌｅｎｅ  ｇｌｙｃｏｌ  ｅｔｈｙｌ  ｅｔｈｅｒ  ａｃｅｔａｔｅ）、プロピレングリコールモノメチルエーテル（ｐｒｏｐｙｌｅｎｅ  ｇｌｙｃｏｌ  ｍｏｎｏｍｅｔｈｙｌ  ｅｔｈｅｒ）、プロピレングリコールエチルエーテル（ｐｒｏｐｙｌｅｎｅ  ｇｌｙｃｏｌ  ｅｔｈｙｌ  ｅｔｈｅｒ）、プロピレングリコールプロピルエーテル（ｐｒｏｐｙｌｅｎｅ  ｇｌｙｃｏｌ  ｐｒｏｐｙｌ  ｅｔｈｅｒ）、プロピレングリコールモノメチルエーテルアセテート（ｐｒｏｐｙｌｅｎｅ  ｇｌｙｃｏｌ  ｍｏｎｏｍｅｔｈｙｌ  ｅｔｈｅｒ  ａｃｅｔａｔａ）、Ｎ、Ｎ-ジメチルホルムアミド（Ｎ、Ｎ-ｄｉｍｅｔｈｙｌ  ｆｏｒｍ  ａｍｉｄｅ）、ｏ-キシレン（ｏ-ｘｙｌｅｎｅ）及びｍ-キシレン（ｍ-ｘｙｌｅｎｅ）より選択された少なくとも１つを含むことを特徴とする請求項１に記載のインキ組成物。
【請求項４】
前記主溶剤は、常温で蒸気圧が２ｍｍＨｇ以上であることを特徴とする請求項１に記載のインキ組成物。
【請求項５】
前記溶剤の総含量に対して２０重量％以下の補助溶剤をさらに含有していることを特徴とする請求項１に記載のインキ組成物。
【請求項６】
前記補助溶剤は、エチル-３-エトキシプロピオネート（ＥＥＰ）及びジプロピレングリコールモノメチルエーテルアセテート（ＤＰＭＡ）より選択された少なくとも１つを含むことを特徴とする請求項５に記載のインキ組成物。
【請求項７】
前記溶剤は、前記インキ組成物の総含量に対して４０〜９０重量％含有されていることを特徴とする請求項１に記載のインキ組成物。
【請求項８】
前記前記インキ組成物の固形分の総含量に対して０．１〜５０重量％の重合性化合物、０．１〜２０重量％の重合開始剤、０．１〜５０重量％の結合剤、並びに３０〜８０重量％の着色剤を含有することを特徴とする請求項１に記載のインキ組成物。
【請求項９】
添加剤をさらに含有することを特徴とする請求項１に記載のインキ組成物。
【請求項１０】
前記添加剤は、前記インキ組成物の固形分の総含量に対して０．００１〜１０重量％含有されていることを特徴とする請求項９に記載のインキ組成物。
【請求項１１】
基板と、
前記基板上に形成されるカラーフィルタと、
前記カラーフィルタ上に形成される電界生成電極とを有し、
前記カラーフィルタは、重合性化合物、重合開始剤、結合剤、着色剤、並びに沸騰点が１５０℃以下の少なくとも１つの主溶剤を含有する溶剤を含むインキ組成物から形成されることを特徴とする表示板。
【請求項１２】
前記カラーフィルタは、厚さが１．５μｍ以下であることを特徴とする請求項１１に記載の表示板。
【請求項１３】
前記カラーフィルタは、色再現率が５５％以上であることを特徴とする請求項１１または請求項１２に記載の表示板。
【請求項１４】
前記カラーフィルタを画定する隔壁をさらに有することを特徴とする請求項１１に記載の表示板。
【請求項１５】
前記主溶剤は、酢酸ｎ-ブチル、酢酸イソブチル、酢酸イソアミル、酢酸ｎ-アミル、メチルイソブチルケトン、ｎ-ブチルアルコール、エチレングリコールエチルエーテル、エチレングリコールモノメチルエーテル、エチレングリコールエーテル、エチレングリコールプロピルエーテル、エチレングリコールイソプロピルエーテル、エチレングリコールモノメチルエーテルアセテート、エチレングリコールエチルエーテルアセテート、プロピレングリコールモノメチルエーテル、プロピレングリコールエチルエーテル、プロピレングリコールプロピルエーテル、プロピレングリコールモノメチルエーテルアセテート、Ｎ、Ｎ-ジメチルホルムアミド、ｏ-キシレン及びｍ-キシレンより選択された少なくとも１つを含み、前記主溶剤は、前記溶剤の総含量に対して８０重量％以上含有されていることを特徴とする請求項１１に記載の表示板。
【請求項１６】
前記溶剤は、前記インキ組成物の総含量に対して４０〜９０重量％含有されていることを特徴とする請求項１１に記載の表示板。
【請求項１７】
前記インキ組成物の固形分の総含量に対して０．１〜５０重量％の重合性化合物、０．１〜２０重量％の重合開始剤、０．１〜５０重量％の結合剤、並びに３０〜８０重量％の着色剤を含有することを特徴とする請求項１１に記載の表示板。
【請求項１８】
基板と、
前記基板上に形成され１．５μｍ以下の厚さを有するカラーフィルタと、
前記カラーフィルタ上に形成される電界生成電極とを有することを特徴とする表示板。
【請求項１９】
前記カラーフィルタは、色再現率が５５％以上であることを特徴とする請求項１８に記載表示板。
【請求項２０】
基板上に複数の開口部を有する隔壁を形成し、
重合性化合物、重合開始剤、結合剤、着色剤、並びに沸騰点が１５０℃以下の少なくとも１つの主溶剤を含有する溶剤を含むインキ組成物を用意し、
前記開口部に前記インキ組成物を噴射し、
前記インキ組成物を乾燥してカラーフィルタを形成し、
前記カラーフィルタ上に電界生成電極を形成することを含む表示板の製造方法。
【請求項２１】
前記主溶剤は、酢酸ｎ-ブチル、酢酸イソブチル、酢酸イソアミル、酢酸ｎ-アミル、メチルイソブチルケトン、ｎ-ブチルアルコール、エチレングリコールエチルエーテル、エチレングリコールモノメチルエーテル、エチレングリコールエーテル、エチレングリコールプロピルエーテル、エチレングリコールイソプロピルエーテル、エチレングリコールモノメチルエーテルアセテート、エチレングリコールエチルエーテルアセテート、プロピレングリコールモノメチルエーテル、プロピレングリコールエチルエーテル、プロピレングリコールプロピルエーテル、プロピレングリコールモノメチルエーテルアセテート、Ｎ、Ｎ-ジメチルホルムアミド、ｏ-キシレン及びｍ-キシレンより選択された少なくとも１つを含み、前記主溶剤は、前記溶剤の総含量に対して８０重量％以上含有されていることを特徴とする請求項２０に記載の
表示板の製造方法。
【請求項２２】
前記溶剤は、前記インキ組成物の総含量に対して４０〜９０重量％含有されていることを特徴とする請求項２０に記載の表示板の製造方法。
【請求項２３】
前記インキ組成物の固形分の総含量に対して０．１〜５０重量％の重合性化合物、０．１〜２０重量％の重合開始剤、０．１〜５０重量％の結合剤、並びに３０〜８０重量％の着色剤を含有することを特徴とする請求項２０に記載の表示板の製造方法。
【発明の詳細な説明】
【技術分野】
【０００１】
本発明はインキ組成物とこれを含む表示板及びその製造方法に関する。
【背景技術】
【０００２】
液晶表示装置（ＬＣＤ）は現在最も広く使用されている平板表示装置のうちの１つであり、電界生成電極が形成される薄膜トランジスタ表示板とカラーフィルタ表示板とその間に挟持された液晶層とからなり、電極に電圧を印加して液晶層の液晶分子を再配列することで液晶層を通過する光の透過率を調節する表示装置である。
【０００３】
このような液晶表示装置において、色相を実現するためのカラーフィルタは、赤色、緑色及び青色などの色を表示する微細パターンを有しており、このような微細パターンは、印刷方法、電着方法、顔料分散方法、インクジェット方法などにより形成される。
【０００４】
前記印刷方法は、インキを印刷板に塗布して印刷することによりカラーフィルタを形成する方法であって、精巧性を得られず、大面積の液晶表示装置に適用することには限界がある。また、電着方法は、電気メッキ法を利用してカラーフィルタを形成する方法であって、カラーフィルタの平滑性は優れているものの色純度などの色特性が悪化する。また、顔料分散方法は、感光性樹脂に分散されている顔料組成物をコーティング、露光、現象及び硬化することによりカラーフィルタを形成する方法であって、カラーフィルタの精巧性及び再現性は優れているものの画素を形成するためにはそれぞれの色に対してコーティング、露光、現像及び硬化過程がそれぞれ要求されており、製造工程及び工程時間が増加し、工程を制御する因子が多くなって収率の管理が難しい。さらに、モニタ、ＴＶ等で高い色再現率（ＮＴＳＣに対する色濃度）が要求されており、膜厚を厚くする必要があるなど、実際の生産工程に適用するには限界がある。
【０００５】
このような問題点を解決するために、インクジェット（ｉｎｋｊｅｔ）方式が提示された。インクジェット方式は、インクジェットヘッド（ｉｎｋｊｅｔ  ｈｅａｄ）を用いて画定されている所定位置に液体インキを噴射し、それぞれのインキが着色されたイメージを実現する技術として、赤色、緑色及び青色を含む複数の色を１度に着色することができ、製造工程、時間及び費用が大きく節減できる。
【０００６】
しかし、インクジェット方法では、噴射後に乾燥工程を経ることによって、最終的に形成されるインキの厚さにバラツキがある。インキの厚さにバラツキがある場合、同一画素内の中心部分とエッジ（ｅｄｇｅ）部分との間の分光特性が異なり、視野角不良や光漏れ不良が発生する。
【発明の開示】
【発明が解決しようとする課題】
【０００７】
そこで、本発明は上記従来の問題点に鑑みてなされたものであって、本発明の目的は、カラーフィルタの平坦性を確保し、分光特性を改善することにある。
【課題を解決するための手段】
【０００８】
上記目的を達成するためになされた本発明によるインキ組成物は、重合性化合物（ｐｏｌｙｍｅｒａｂｌｅ  ｃｏｍｐｏｕｎｄ）、重合開始剤（ｐｏｌｙｍｅｒｉｚａｔｉｏｎ  ｉｎｉｔｉａｔｏｒ）、結合剤（ｂｉｎｄｅｒ）、着色剤（ｃｏｌｏｒａｎｔ）、並びに沸騰点（ｂｏｉｌｉｎｇ  ｐｏｉｎｔ）が１５０℃以下の少なくとも１つの主溶剤を含有する溶剤を含む。前記主溶剤は、前記溶剤の総含量に対して８０重量％以上含有されている。
【０００９】
主溶剤は酢酸ｎ-ブチル（ａｃｅｔｉｃ  ａｃｉｄ  ｎ-ｂｕｔｙｌ）、酢酸イソブチル（ａｃｅｔｉｃ  ａｃｉｄ  ｉｓｏ-ｂｕｔｙｌ）、酢酸イソアミル（ａｃｅｔｉｃ  ａｃｉｄ  ｉｓｏ-ａｍｙｌ）、酢酸ｎ-アミル（ａｃｅｔｉｃ  ａｃｉｄ  ｎ-ａｍｙｌ）、メチルイソブチルケトン（ｍｅｔｈｙｌ  ｉｓｏ  ｂｕｔｙｌ  ｋｅｔｏｎｅ）、ｎ-ブチルアルコール（ｎ-ｂｕｔｙｌ  ａｌｃｏｈｏｌ）、エチレングリコールエチルエーテル（ｅｔｈｙｌｅｎｅ  ｇｌｙｃｏｌ  ｅｔｈｙｌｅｔｈｅｒ）、エチレングリコールモノメチルエーテル（ｅｔｈｙｌｅｎｅ  ｇｌｙｃｏｌ  ｍｏｎｏ  ｍｅｔｈｙｌ  ｅｔｈｅｒ）、エチレングリコールエーテル（ｅｔｈｙｌｅｎｅ  ｇｌｙｃｏｌ  ｅｔｈｅｒ）、エチレングリコールプロピルエーテル（ｅｔｈｙｌｅｎｅ  ｇｌｙｃｏｌ  ｐｒｏｒｙｌ  ｅｔｈｅｒ）、エチレングリコールイソプロピルエーテル（ｅｔｈｙｌｅｎｅ  ｇｌｙｃｏｌ  ｉｓｏｐｒｏｒｙｌ  ｅｔｈｅｒ）、エチレングリコールモノメチルエーテルアセテート（ｅｔｈｙｌｅｎｅ  ｇｌｙｃｏｌ  ｍｏｎｏ  ｍｅｔｈｙｌ  ｅｔｈｅｒ  ａｃｅｔａｔｅ）、エチレングリコールエチルエーテルアセテート（ｅｔｈｙｌｅｎｅ  ｇｌｙｃｏｌ  ｅｔｈｙｌ  ｅｔｈｅｒ  ａｃｅｔａｔｅ）、プロピレングリコールモノメチルエーテル（ｐｒｏｐｙｌｅｎｅ  ｇｌｙｃｏｌ  ｍｏｎｏｍｅｔｈｙｌ  ｅｔｈｅｒ）、プロピレングリコールエチルエーテル（ｐｒｏｐｙｌｅｎｅ  ｇｌｙｃｏｌ  ｅｔｈｙｌ  ｅｔｈｅｒ）、プロピレングリコールプロピルエーテル（ｐｒｏｐｙｌｅｎｅ  ｇｌｙｃｏｌ  ｐｒｏｐｙｌ  ｅｔｈｅｒ）、プロピレングリコールモノメチルエーテルアセテート（ｐｒｏｐｙｌｅｎｅ  ｇｌｙｃｏｌ  ｍｏｎｏｍｅｔｈｙｌ  ｅｔｈｅｒ  ａｃｅｔａｔａ）、Ｎ、Ｎ-ジメチルホルムアミド（Ｎ、Ｎ-ｄｉｍｅｔｈｙｌ  ｆｏｒｍ  ａｍｉｄｅ）、ｏ-キシレン（ｏ-ｘｙｌｅｎｅ）及びｍ-キシレン（ｍ-ｘｙｌｅｎｅ）より選択された少なくとも１つを含むことができる。
【００１０】
主溶剤は常温で蒸気圧が２ｍｍＨｇ以上であってもよい。
【００１１】
溶剤の総含量に対して２０重量％以下の補助溶剤をさらに含有してもよい。
【００１２】
補助溶剤は、エチル-３-エトキシプロピオネート（ＥＥＰ）またはジプロピレングリコールモノメチルエーテルアセテート（ＤＰＭＡ）より選択された少なくとも１つを含むことができる。
【００１３】
溶剤は、インキ組成物の総含量に対して４０〜９０重量％含有される。また、インキ組成物の総含量に対して０．１〜５０重量％の重合性化合物、０．１〜２０重量％の重合開始剤、０．１〜５０重量％の結合剤、及び３０〜８０重量％の着色剤を含有してもよい。
【００１４】
インキ組成物は、添加剤をさらに含有してもよい。
【００１５】
添加剤は、インキ組成物の総含量に対して０．００１〜１０重量％含有される。
【００１６】
本発明の一実施例による表示板は、基板、基板上に形成されるカラーフィルタと、カラーフィルタ上に形成される電界生成電極とを有し、カラーフィルタは、重合性化合物、重合開始剤、結合剤、着色剤、並びに沸騰点が１５０℃以下の少なくとも１つの主溶剤を含有する溶剤を含むインキ組成物により形成される。
【００１７】
カラーフィルタは、厚さが１．５μｍ以下であってもよい。カラーフィルタは、色再現率（ｃｏｌｏｒ  ｇａｍｕｔ）が５５％以上となる。
【００１８】
主溶剤は、酢酸ｎ-ブチル、酢酸イソブチル、酢酸イソアミル、酢酸ｎ-アミル、メチルイソブチルケトン、ｎ-ブチルアルコール、エチレングリコールエチルエーテル、エチレングリコールモノメチルエーテル、エチレングリコールエーテル、エチレングリコールプロピルエーテル、エチレングリコールイソプロピルエーテル、エチレングリコールモノメチルエーテルアセテート、エチレングリコールエチルエーテルアセテート、プロピレングリコールモノメチルエーテル、プロピレングリコールエチルエーテル、プロピレングリコールプロピルエーテル、プロピレングリコールモノメチルエーテルアセテート、Ｎ、Ｎ-ジメチルホルムアミド、ｏ-キシレン及びｍ-キシレンより選択された少なくとも１つを含んでもよく、主溶剤は、溶剤の総含量に対して８０重量％以上含有される。
【００１９】
溶剤は、インキ組成物の総含量に対して４０〜９０重量％含有される。
【００２０】
インキ組成物の固形分の総含量に対して０．１〜５０重量％の重合性化合物、０．１〜２０重量％の重合開始剤、０．１〜５０重量％の結合剤、及び３０〜８０重量％の着色剤を含有してもよい。
本発明の一実施例による表示板は、基板、前記基板上に形成され１．５μｍ以下の厚さを有するカラーフィルタ、カラーフィルタ上に形成される電界生成電極を有する。
【００２１】
カラーフィルタは、色再現率が５５％以上であってもよい。
【００２２】
本発明の一実施例による表示板の製造方法は、基板上に複数の開口部を有する隔壁を形成し、重合性化合物、重合開始剤、結合剤、着色剤、並びに沸騰点が１５０℃以下の少なくとも１つの主溶剤を含有する溶剤を含むインキ組成物を用意し、開口部に前記インキ組成物を噴射し、インキ組成物を乾燥してカラーフィルタを形成し、次いでカラーフィルタ上に電界生成電極を形成することを含む。
【００２３】
主溶剤は、酢酸ｎ-ブチル、酢酸イソブチル、酢酸イソアミル、酢酸ｎ-アミル、メチルイソブチルケトン、ｎ-ブチルアルコール、エチレングリコールエチルエーテル、エチレングリコールモノメチルエーテル、エチレングリコールエーテル、エチレングリコールプロピルエーテル、エチレングリコールイソプロピルエーテル、エチレングリコールモノメチルエーテルアセテート、エチレングリコールエチルエーテルアセテート、プロピレングリコールモノメチルエーテル、プロピレングリコールエチルエーテル、プロピレングリコールプロピルエーテル、プロピレングリコールモノメチルエーテルアセテート、Ｎ、Ｎ-ジメチルホルムアミド、ｏ-キシレン及びｍ-キシレンより選択された少なくとも１つを含み、主溶剤は、溶剤の総含量に対して８０重量％以上含有される。
【００２４】
主溶剤は、溶剤の総含量に対して８０重量％以上含有される。溶剤は、インキ組成物の総含量に対して４０〜９０重量％含有される。インキ組成物の固形分の総含量に対して０．１〜５０重量％の重合性化合物、０．１〜２０重量％の重合開始剤、０．１〜５０重量％の結合剤、及び３０〜８０重量％の着色剤を含有してもよい。
【発明の効果】
【００２５】
本発明によるインキ組成物を使用する場合、平坦性に優れ、かつ従来に比して薄い厚さのカラーフィルタを形成することができ、カラーフィルタの中心部とエッジ部との間の厚さの差を減らすことができ、視野角不良または光漏れ不良の発生を防止することができる。また、インクジェットノズルの取出口周辺にインキ残留物が自体的に空気流入防止膜を形成することによって、ノズル内に空気が流入することを防止することができ、インキ噴射力を改善することができる。
【発明を実施するための最良の形態】
【００２６】
次に、本発明に係るインクジェット用インキ組成物について詳細に説明する。
【００２７】
本発明の一実施例によるインキ組成物は、重合性化合物、重合開始剤、結合剤、及び着色剤を含む固形分と、これを溶解するための溶剤とを含む。
【００２８】
重合性化合物は、光または熱によって重合されるモノマーまたはオリゴマーなどの化合物であり、炭素-炭素不飽和結合及び炭素-炭素環状結合を有する化合物などがある。
【００２９】
重合性化合物としては、例えば１、３-ブチレングリコールジアクリレート、１、４-ブタンジオールジアクリレート、エチレングリコールジアクリレート、トリエチレングリコールジアクリレート、ポリエチレングリコールジアクリレート、ペンタエリスリトールテトラ（メタ）アクリレート、ジペンタエリスリトールジアクリレート、ジペンタエリスリトールポリアクリレート、ソルビトールトリアクリレート、ビスフェノールＡジアクリレート誘導体、トリメチルプロパントリアクリレート、メタクリレートペンタエリスリトールテトラアクリレート、ジペンタエリスリトールペンタメタクリレート、ジペンタエリスリトールヘキサアクリレート、ジペンタエリスリトールヘキサメタクリレート、ビスフェノールＡ型エポキシ樹脂、ビスフェノールＦ型エポキシ樹脂、フェノールノボラック型エポキシ樹脂、及びクレゾールノボラック型エポキシ樹脂が含まれており、この中から選択された１種または２種以上を含んでもよい。
【００３０】
このような化合物で市販されている商品として、ビスフェノールＡ型エポキシ樹脂としては、エピコート１００１、１００２、１００３、１００４、１００７、１００９、１０１０及び８２８（商品名：油化シェルエポキシ（株）製造）、ビスフェノールＦ型エポキシ樹脂としては、エピコート８０７及び８３４（商品名：油化シェルエポキシ（株）製造）、フェノールノボラック型エポキシ樹脂としては、エピコート１５２、１５４、１５７Ｈ６５（商品名：油化シェルエポキシ（株）製造）、及びＥＰＰＮ２０１、２０２（商品名：日本化薬（株）製造）、クレゾールノボラック型エポキシ樹脂としては、ＥＯＣＮ-１０２、ＥＯＣＮ-１０３Ｓ、ＥＯＣＮ-１０４Ｓ、ＥＯＣＮ-１０２０、ＥＯＣＮ-１０２５、ＥＯＣＮ-１０２７（商品名：日本化薬（株）製造）、エピコート１８０Ｓ７５（商品名：油化シェルエポキシ（株）製造）、その他の環状脂肪族エポキシ樹脂としては、ＣＹ１７５、ＣＹ１７７、ＣＹ１７９（商品名：ＣＩＢＡ-ＧＥＩＧＹ  Ａ．Ｇ製造）、ＥＲＬ-４２３４、ＥＲＬ-４２９９、ＥＲＬ-４２２１、ＥＲＬ-４２０６（商品名：Ｕ．Ｃ．Ｃ社製造）、ショーダイン５０９（商品名：昭和電工（株）製造）、アラルダイトＣＹ-１８２、ＣＹ-１９２、ＣＹ-１８４（商品名：ＣＩＢＡ-ＧＥＩＧＹ  Ａ．Ｇ製造）、エピクロン２００、４００（商品名：大日本インキ工業（株）製造）、エピコート８７１、８７２、ＥＰ１０３２Ｈ６０（商品名：油化シェルエポキシ（株）製造）、及びＥＤ-５６６１、ＥＤ-５６６２（商品名：セラニーズコーティング（株）製造）、脂肪族ポリグリシジルエーテルにエピコート１９０Ｐ、１９１Ｐ（商品名：油化シェルエポキシ（株）製造）及びエポライト１００ＭＦ（商品名：共栄社油脂化学工業（株）製造）、エピオールＴＭＰ（日本油脂製造）がある。また、オキセタン化合物としては、ＯＸＴ-１２１（東亜合成（株）製造）、ＯＸＴ-２２１（東亜合成（株）製造）及びＰＮＯＸ-１００９などがある。
【００３１】
重合性化合物は、インキ組成物の固形分の総含量に対して０．１〜５０重量％含有されており、特に１〜４５重量％含有されることが好ましく、５〜４０重量％含有されることが最も好ましい。
【００３２】
重合開始剤は、光重合開始剤または熱重合開始剤であってもよい。
【００３３】
光重合開始剤には少なくとも１種以上のアセトフェノン系化合物が含まれることが好ましい。アセトフェノン系化合物としては、例えばジエトキシアセトフェノン、２-メチル-２-モノポリノ-１-（４-メチルチオフェニル）プロパン-１-オン、２-ヒドロキシ-２-メチル-１-フェニルプロパン-１-オン、ベンジルジメチルケトン、２-ヒドロキシ-２-メチル-１-｛４-（２-ヒドロキシエトキシ）フェニル｝プロパン-１-オン、１-ヒドロキシシクロヘキシルフェニルケトン、２-ヒドロキシ-２-メチル-１-｛４-（１-メチルビニル）フェニル｝プロパン-１-オンなどがあり、特に２-メチル-２-モノポリノ-１-（４-メチルチオフェニル）プロパン-１-オンが好ましい。
【００３４】
また、光重合開始剤としては、ベンゾイン系化合物、ベンゾフェノン系化合物、チオキサントン系化合物及びトリアジン系化合物がある。
ベンゾイン系化合物としては、ベンゾイン、ベンゾインメチルエーテル、ベンゾインエチルエーテル、ベンゾインイソプロピルエーテル、ベンゾインイソブチルエーテルなどがあり、ベンゾフェノン系化合物としては、ベンゾフェノン、ｏ-ベンゾイル安息香酸メチル、４-フェニルベンゾフェノン、４-ベンゾイル-４´-メチルジフェニルスルフィド、３、３´、４、４´-テトラ（ｔ-ブチルパーオキシカルボニル）ベンゾフェノン、２、４、６-トリメチルベンゾフェノンなどがある。チオキサントン系化合物としては、２-イソプロピルチオキサントン、４-イソプロピルチオキサントン、２、４-ジエチルチオキサントン、２、４-ジクロロチオキサントン、１-クロロ-４-プロポキシチオキサントンなどがあり、トリアジン系化合物としては、２、４-トリクロロメチル-（ピパーオニル）-６-トリアジン、２、４-ビス（トリクロロメチル）-６-４-メトキシフェニル）-１、３、５-トリアジン、２、４-ビス（トリクロロメチル）-６-４-メトキシナフチル）-１、３、５-トリアジン、２、４-ビス（トリクロロメチル）-６-４-メトキシスチリル）-１、３、５-トリアジン、２、４-ビス（トリクロロメチル）-６-２-（５-メチルフラン-２-イル）エテニル-１、３、５-トリアジン、２、４-ビス（トリクロロメチル）-６-２-（フラン-２-イル）エテニル-１、３、５-トリアジン、２、４-ビス（トリクロロメチル）-６-２-（４-ジエチルアミノ-２-メチルフェニル）エテニル-１、３、５-トリアジン、２、４-ビス（トリクロロメチル）-６-２-（３、４-ジメトキシフェニル）エテニル-１、３、５-トリアジンなどがある。
【００３５】
また、光重合開始剤としては、２、４、６-トリメチルベンゾイルジフェニルホスフィンオキサイド、２、２´-ビス（ｏ-クロロフェニル）-４、４´、５、５´-テトラフェニル-１、２´-ビイミダゾール、１０-ブチル-２-クロロアクリドン、２-エチルアントラキノン、９、１０-フェナントレンキノン、カンホルキノン、フェニルグリオキシル酸メチル、チタノセン化合物などがある。
【００３６】
また、光重合開始剤としては、４-ヒドロキシフェニルジメチルスルホニウムｐ-トルエンスルホネート、４-ヒドロキシフェニルジメチルスルホニウムヘキサフルオロアンチモネート、４-アセトキシフェニルジメチルスルホニウムｐ-トルエンスルホネート、４-アセトキシフェニルメチルベンジルスルホニウムヘキサフルオロアンチモネート、トリフェニルスルホニウムｐ-トルエンスルホネート、トリフェニルスルホニウムヘキサフルオロアンチモネート、ジフェニルヨードニウムｐ-トルエンスルホネート、ジフェニルヨードニウムヘキサフルオロアンチモネートなどのオニウム塩類、ニトロベンジルトシレート類、ベンゾイントシレート類などがある。
【００３７】
熱重合開始剤としては、クメンハイドロパーオキサイド、ジイソプロピルベンゼンパーオキサイド、ジ-ｔ-ブチルパーオキサイド、ラウリルパーオキサイド、ベンゾイルパーオキサイド、ｔ-ブチルパーオキシイソプロピルカーボネイト、ｔ-ブチルパーオキシ-２-エチルヘキサノエイト、ｔ-アミルパーオキシ-２-ヘキサノエイトなどの有機酸化物；２、２´-アゾビス（イソブチロニトリル）、１、１´-アゾビス（シクロヘキサンカルボニトリル）、２、２´アゾビス（２、４´-ジメチルバレロニトリル）、ジメチル２、２´-アゾビス（２-メチルプロピオネート）などのアゾ化合物などを含み、この中から選択された１種または２種以上が含んでもよい。
【００３８】
また、熱重合開始剤としては、スルホニウム塩、ベンゾチアゾニウム塩、アンモニウム塩、ホスホニウム塩などのオニウム塩があり、特にスルホニウム塩及びベンゾチアゾニウム塩が好ましい。
【００３９】
スルホニウム塩としては、例えば４-アセトフェニルジメチルスルホニウムヘキサフルオロアンチモネート、４-アセトキシフェニルジメチルスルホニウムヘキサフルオロアルセネート、ジメチル-４-（ベンジルオキシカルボニルオキシ）フェニルスルホニウムヘキサフルオロアンチモネート、ジメチル-４-（ベンゾイルオキシ）フェニルスルホニウムヘキサフルオロアンチモネート、ジメチル-４-（ベンゾイルオキシ）フェニルスルホニウムヘキサフルオロアルセネート、ジメチル-３-クロロ-４-アセトキシフェニルスルホニウムヘキサフルオロアンチモネートなどのアルキルスルホニウム塩；ベンジル-４-ヒドロキシフェニルメチルスルホニウムヘキサフルオロアンチモネート、ベンジル-４-ヒドロキシフェニルメチルスルホニウムヘキサフルオロホスフェート、４-アセトキシフェニルベンジルメチルスルホニウムヘキサフルオロアンチモネート、ベンジル-４-メトキシフェニルメチルスルホニウムキサフルオロアンチモネート、ベンジル-２-メチル-４-ヒドロキシフェニルメチルスルホニウムヘキサフルオロアンチモネート、ベンジル-３-クロロ-４-ヒドロキシフェニルメチルスルホニウムヘキサフルオロアルセネート、４-メトキシベンジル-４-ヒドロキシフェニルメチルスルホニウムヘキサフルオロホスフェートなどのベンジルスルホニウム塩；ジベンジル-４-ヒドロキシフェニルスルホニウムヘキサフルオロアンチモネート、ジベンジル-４-ヒドロキシフェニルスルホニウムヘキサフルオロホスフェート、４-アセトキシフェニルジベンジルスルホニウムヘキサフルオロアンチモネート、ジベンジル-４-メトキシフェニルスルホニウムヘキサフルオロアンチモネート、ジベンジル-３-クロロ-４-ヒドロキシフェニルスルホニウムヘキサフルオロアルセネート、ジベンジル-３-メチル-４-ヒドロキシ-５-ｔｅｒｔ-ブチルフェニルスルホニウムヘキサフルオロアンチモネート、ベンジル-４-メトキシベンジル-４-ヒドロキシフェニルスルホニウムヘキサフルオロホスフェートなどのジベンジルスルホニウム塩；ｐ-クロロベンジル-４-ヒドロキシフェニルメチルスルホニウムヘキサフルオロアンチモネート、ｐ-ニトロベンジル-４-ヒドロキシフェニルメチルスルホニウムヘキサフルオロアンチモネート、ｐ-クロロベンジル-４-ヒドロキシフェニルメチルスルホニウムヘキサフルオロホスフェート、ｐ-ニトロベンジル-３-メチル-４-ヒドロキシフェニルメチルスルホニウムヘキサフルオロアンチモネート、３、５-ジクロロベンジル-４-ヒドロキシフェニルメチルスルホニウムヘキサフルオロアンチモネート、ｏ-クロロベンジル-３-クロロ-４-ヒドロキシフェニルメチルスルホニウムヘキサフルオロアンチモネートなどの置換ベンジルスルホニウム塩があり、特にＮ-ベンジルピラジニウムヘキサフルオロアンチモネートが好ましい。
【００４０】
光重合開始剤または熱重合開始剤は、１種または２種以上を組み合わせて使用してもよい。開始剤は、インキ組成物の固形分の総含量に対して０．１〜２０重量％含有されてもよく、特に０．２〜１５重量％含有されることが好ましく、０．５〜１０重量％含有されることがより好ましい。結合剤は、アクリル系共重合体（ａｃｒｙｌｉｃ  ｃｏｐｏｌｙｍｅｒ）であってもよい。
【００４１】
アクリル系共重合体は、カルボキシル基含有モノマー及びこれと共重合可能な他のモノマーの共重合体などを含む。
【００４２】
カルボキシル基含有モノマーは、不飽和カルボン酸であってもよい。不飽和カルボン酸としては、アクリル酸、メタクリル酸、クロトン酸、α-クロロアクリル酸、桂皮酸、マレイン酸、フマル酸、イタコン酸、シトラコン酸、メサコン酸、無水マレイン酸、無水イタコン酸、無水シトラコン酸、モノ（２-メタクリロイルオキシアルキル）エステル、コハク酸モノ（２-アクリロイルオキシエチル）、コハク酸モノ（２-メタクリロイルオキシエチル）、フタル酸モノ（２-アクリロイルオキシエチル）、フタル酸モノ（２-メタクリロイルオキシエチル）、ω-カルボキシポリカプロラクトンモノアクリレート、ω-カルボキシポリカプロラクトンモノメタクリレートなどがあり、この中から選択された１種または２種以上であってもよい。
【００４３】
カルボキシル基含有モノマーと共重合可能なモノマーとしては、スチレン、α-メチルスチレン、ｏ-ビニルトルエン、ｍ-ビニルトルエン、ｐ-ビニルトルエン、ｐ-クロロスチレン、ｏ-メトキシスチレン、ｍ-メトキシスチレン、ｐ-メトキシスチレン、ｏ-ビニルベンジルメチルエーテル、ｍ-ビニルベンジルメチルエーテル、ｐ-ビニルベンジルメチルエーテル、ｏ-ビニルベンジルグリシジルエーテル、ｍ-ビニルベンジルグリシジルエーテル、ｐ-ビニルベンジルグリシジルエーテル、インデンなどの芳香族ビニル化合物；メチルアクリレート、メチルメタクリレート、エチルアクリレート、エチルメタクリレート、ｎ-プロピルアクリレート、ｎ-プロピルメタクリレート、ｉ-プロピルアクリレート、ｉ-プロピルメタクリレート、ｎ-ブチルアクリレート、ｎ-ブチルメタクリレート、ｉ-ブチルアクリレート、ｉ-ブチルメタクリレート、ｓｅｃ-ブチルアクリレート、ｓｅｃ-ブチルメタクリレート、ｔ-ブチルアクリレート、ｔ-ブチルメタクリレート、２-ヒドロキシエチルアクリレート、２-ヒドロキシエチルメタクリレート、２-ヒドロキシプロピルアクリレート、２-ヒドロキシプロピルメタクリレート、３-ヒドロキシプロピルアクリレート、３-ヒドロキシプロピルメタクリレート、２-ヒドロキシブチルアクリレート、２-ヒドロキシブチルメタクリレート、３-ヒドロキシブチルアクリレート、３-ヒドロキシブチルメタクリレート、４-ヒドロキシブチルアクリレート、４-ヒドロキシブブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２-メトキシエチルアクリレート、２-メトキシエチルメタクリレート、２-フェノキシエチルアクリレート、２-フェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエニルメタクリレート、２-ヒドロキシ-３-フェノキシプロピルアクリレート、２-ヒドロキシ-３-フェノキシプロピルメタクリレート、グリセロールモノアクリレート、グリセロールモノメタクリレートなどの不飽和カルボン酸エステル類；２-アミノエチルアクリレート、２-アミノエチルメタクリレート、２-ジメチルアミノエチルアクリレート、２-ジメチルアミノエチルメタクリレート、２-アミノプロピルアクリレート、２-アミノプロピルメタクリレート、２-ジメチルアミノプロピルアクリレート、２-ジメチルアミノプロピルメタクリレート、３-アミノプロピルアクリレート、３-アミノプロピルメタクリレート、３-ジメチルアミノプロピルアクリレート、３-ジメチルアミノプロピルメタクリレートなどの不飽和カルボン酸アミノアルキルエステル類；グリシ���ルアクリレート、グリシジルメタクリレートなどの不飽和カルボン酸グリシジルエステル類；酢酸ビニル、プロピオン酸ビニル、ブチル酸ビニル、ベンズ酸ビニルなどのカルボン酸ビニルエステル類；ビニルメチルエーテル、ビニルエチルエーテル、アリルグリシジルエーテルなどの不飽和エーテル類；アクリロニトリル、メタクリロニトリル、α-クロロアクリロニトリル、シアン化ビニリデンなどのシアン化ビニル化合物；アクリルアミド、メタクリルアミド、α-クロロアクリルアミド、Ｎ-２-ヒドロキシエチルアクリルアミド、Ｎ-２-ヒドロキシエチルメタクリルアミドなどの不飽和アミド類；マレイミド、Ｎ-フェニルマレイミド、Ｎ-シクロヘキシルマレイミドなどの不飽和イミド類；１、３-ブタジエン、イソプレン、クロロプレンなどの脂肪族共役ジエン類；ポリスチレン、ポリメチルアクリレート、ポリメチルメタクリレート、ポリ-ｎ-ブチルアクリレート、ポリ-ｎ-ブチルメタクリレート、ポリシロキサンの重合体分子鎖末端にモノアクリロイル基、またはモノメタクリロイル基を有するマクロモノマー類などがあり、この中から選択された１種または２種以上が含まれてもよい。
【００４４】
アクリル系共重合体としては、（メタ）アクリル酸/メチル（メタ）アクリレート共重合体、（メタ）アクリル酸/ベンジル（メタ）アクリレート共重合体、（メタ）アクリル酸/２-ヒドロキシエチル（メタ）アクリレート/ベンジル（メタ）アクリレート共重合体、（メタ）アクリル酸/メチル（メタ）アクリレート/ポリスチレンマクロモノマー共重合体、（メタ）アクリル酸/メチル（メタ）アクリレート/ポリメチル（メタ）アクリレートマクロモノマー共重合体、（メタ）アクリル酸/ベンジル（メタ）アクリレート/ポリスチレンマクロモノマー共重合体、（メタ）アクリル酸/ベンジル（メタ）アクリレート/ポリメチル（メタ）アクリレートマクロモノマー共重合体、（メタ）アクリル酸/２-ヒドロキシエチル（メタ）アクリレート/ベンジル（メタ）アクリレート/ポリスチレンマクロモノマー共重合体、（メタ）アクリル酸/２-ヒドロキシエチル（メタ）アクリレート/ベンジル（メタ）アクリレート/ポリメチル（メタ）アクリレートマクロモノマー共重合体、（メタ）アクリル酸/スチレン/ベンジル（メタ）アクリレート/Ｎ-フェニルマレイミド共重合体、（メタ）アクリル酸/琥珀酸モノ（２-アクリロイルオキシエチル）/スチレン/ベンジル（メタ）アクリレート/Ｎ-フェニルマレイミド共重合体、（メタ）アクリル酸/琥珀酸モノ（２-アクリロイルオキシエチル）/スチレン/アリル（メタ）アクリレート/Ｎ-フェニルマレイミド共重合体、（メタ）アクリル酸/ベンジル（メタ）アクリレート/Ｎ-フェニルマレイミド/スチレン/グリセロルモノ（メタ）アクリレート共重合体などがある。この中で、メチル（メタ）アクリル酸/メチル（メタ）アクリレート共重合体、メチル（メタ）アクリル酸/メチル（メタ）アクリレート/スチレン共重合体、メチル（メタ）アクリル酸/メチル（メタ）アクリレート/ジシクロデカン共重合体、メチル（メタ）アクリル酸/ベンジルメチル（メタ）アクリレート共重合体が好ましい。
【００４５】
結合剤は、ポリスチレン換算重量平均分子量が約５０００〜５００００であってもよく、特に８０００〜３００００であることが好ましい。結合剤は、インキ組成物の固形分の総含量に対して０．１〜５０重量％含有されてもよく、特に１〜４０重量％含有されることが好ましく、５〜３０重量％含有されることがより好ましい。
【００４６】
着色剤は、有機顔料または無機顔料を含んでもよい。有機顔料としては、カラーインデックス（Ｔｈｅ  Ｓｏｃｉｅｔｙ  ｏｆ  Ｄｙｅｒｓ  ａｎｄＣｏｌｏｕｒｉｓｔｓ出版）でピグメント（ｐｉｇｍｅｎｔ）として分類される化合物の中で、例えばＣ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５３、Ｃ．Ｉ．ピグメントイエロー８３、Ｃ．Ｉ．ピグメントイエロー８６、Ｃ．Ｉ．ピグメントイエロー９３、Ｃ．Ｉ．ピグメントイエロー９４、Ｃ．Ｉ．ピグメントイエロー１０９、Ｃ．Ｉ．ピグメントイエロー１１０、Ｃ．Ｉ．ピグメントイエロー１１７、Ｃ．Ｉ．ピグメントイエロー１２５、Ｃ．Ｉ．ピグメントイエロー１２８、Ｃ．Ｉ．ピグメントイエロー１３７、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１４８、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１６６、Ｃ．Ｉ．ピグメントイエロー１７３、Ｃ．Ｉ．ピグメントイエロー１９４、Ｃ．Ｉ．ピグメントイエロー２１４などの黄色顔料；Ｃ．Ｉ．ピグメントオレンジ１３、Ｃ．Ｉ．ピグメントオレンジ３１、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４２、Ｃ．Ｉ．ピグメントオレンジ４３、Ｃ．Ｉ．ピグメントオレンジ５１、Ｃ．Ｉ．ピグメントオレンジ５５、Ｃ．Ｉ．ピグメントオレンジ５９、Ｃ．Ｉ．ピグメントオレンジ６１、Ｃ．Ｉ．ピグメントオレンジ６４、Ｃ．Ｉ．ピグメントオレンジ６５、Ｃ．Ｉ．ピグメントオレンジ７１、Ｃ．Ｉ．ピグメントオレンジ７３などのオレンジ色顔料；Ｃ．Ｉ．ピグメントレッド９、Ｃ．Ｉ．ピグメントレッド９７、Ｃ．Ｉ．ピグメントレッド１０５、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７６、Ｃ．Ｉ．ピグメントレッド１７７、Ｃ．Ｉ．ピグメントレッド１８０、Ｃ．Ｉ．ピグメントレッド１９２、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２４、Ｃ．Ｉ．ピグメントレッド２４２、Ｃ．Ｉ．ピグメントレッド２５４、Ｃ．Ｉ．ピグメントレッド２６４、Ｃ．Ｉ．ピグメントレッド２６５などの赤色顔料；Ｃ．Ｉ．ピグメントブルー１５、Ｃ．Ｉ．ピグメントブルー１５:３、Ｃ．Ｉ．ピグメントブルー１５:４、Ｃ．Ｉ．ピグメントブルー１５:６、Ｃ．Ｉ．ピグメントブルー６０などの青色顔料；Ｃ．Ｉ．ピグメントバイオレット１、Ｃ．Ｉ．ピグメントバ���オレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８などのバイオレット色顔料；Ｃ．Ｉ．ピグメントグリーン７、Ｃ．Ｉ．ピグメントグリーン３６などの緑色顔料；Ｃ．Ｉ．ピグメントブラウン２３、Ｃ．Ｉ．ピグメントブラウン２５などのブラウン色顔料；Ｃ．Ｉ．ピグメントブラック１、Ｃ．Ｉ．ピグメントブラック７などの黒色顔料などが挙げられる。ここで、赤色画素を形成するためには、Ｃ．Ｉ．ピグメントレッド２５４、Ｃ．Ｉ．ピグメントレッド２０９、Ｃ．Ｉ．ピグメントレッド２４２及びピグメントレッド１７７より選択された少なくとも１種を含有することが好ましく、緑色画素を形成するためには、Ｃ．Ｉ．ピグメントグリーン３６、Ｃ．Ｉ．ピグメントグリーン７、Ｃ．Ｉ．ピグメントイエロー１５０及びＣ．Ｉ．ピグメントイエロー１３８より選択された少なくとも１種を含有することが好ましく、青色画素を形成するためには、Ｃ．Ｉ．ピグメントブルー１５:３、Ｃ．Ｉ．ピグメントブルー１５:６及びピグメントバイオレット２３より選択された少なくとも１種を含有することが好ましい。
【００４７】
無機顔料としては、酸化チタン、チタンブラック、カーボンブラックなどが含んでもよく、この中から選択された１種または２種以上が含まれてもよい。
【００４８】
有機顔料または無機顔料は、必要に応じてレジン処理、酸性基または塩基性基が導入された顔料誘導体などを利用した表面処理、高分子化合物などによる顔料表面へのグラフト処理、硫酸細粒化法などによる細粒化処理または不純物を除去するための有機溶媒や水などによる洗浄処理、イオン交換法などによるイオン性不純物の除去処理などを施してもよい。着色剤として使用される顔料は、その粒径が均一なものが好ましく、そのために、界面活性剤を顔料分散剤として使用して分散処理する方法がある。
【００４９】
着色剤は、インキ組成物の固形分の総含量に対して約３０〜８０重量％含有されてもよく、特に約３３〜７５重量％含有されることが好ましく、３５〜７０重量％含有されることがより好ましい。
【００５０】
本発明によるインキ組成物は、前記成分の他に添加剤（ａｄｄｉｔｉｖｅｓ）をさらに含有してもよい。添加剤は、界面活性剤、湿潤制、シランカップリング剤、充電材、紫外線吸収剤及び凝集防止剤等から選択された少なくとも１つ以上であってもよい。添加剤は、インキ組成物の固形分の総含量に対して０．００１〜１０重量％含有されてもよく、特に０．００２〜５重量％含有されることが好ましい。
【００５１】
界面活性剤としては、シリコン系界面活性剤、フッ素系界面活性剤、フッ素原子を有するシリコン系界面活性剤、及びこれらの混合物などがある。シリコン系界面活性剤としては、シロキサン結合を有する界面活性剤などがある。市販されている商品としては、トレイシリコンＤＣ３ＰＡ、トレイシリコンＳＨ７ＰＡ、トレイシリコンＤＣ１１ＰＡ、トレイシリコンＳＨ２１ＰＡ、トレイシリコンＳＨ２８ＰＡ、トレイシリコン２９ＳＨＰＡ、トレイシリコンＳＨ３０ＰＡ、ポリエーテル変性シリコンオイルＳＨ８４００（トレイシリコン（株）製造）、ＫＰ３２１、ＫＰ３２２、ＫＰ３２３、ＫＰ３２４、ＫＰ３２６、ＫＰ３４０、ＫＰ３４１（商品名；信越シリコン製造）、ＴＳＦ４００、ＴＳＦ４０１、ＴＳＦ４１０、ＴＳＦ４３００、ＴＳＦ４４４０、ＴＳＦ４４４５、ＴＳＦ-４４４６、ＴＳＦ４４５２、ＴＳＦ４４６０（商品名；ＧＥ東芝シリコン（株）製造）などがある。フッ素系界面活性剤としては、フルオロカーボン鎖を有する界面活性剤などを挙げられる。具体的には、フロリネートＦＣ４３０、フロリネートＦＣ４３１（商品名；住友３Ｍ（株）製造）、メガパックＦ１４２Ｄ、メガパックＦ１７１、メガパックＦ１７２、メガパックＦ１７３、メガパックＦ１７７、メガパックＦ１８３、メガパックＲ３０（商品名；大日本インキ化学工業（株）製造）、エフトップＥＦ３０１、エフトップＥＦ３０３、エフトップＥＦ３５１、エフトップＥＦ３５２（商品名；新秋田化成（株）製造）、サフロンＳ３８１、サフロンＳ３８２、サフロンＳＣ１０１、サフロンＳＣ１０５（商品名；旭硝子（株）製造）、Ｅ５８４４（商品名；（株）ダイキンパインケミカル研究所製造）、ＢＭ-１０００、ＢＭ-１１００（商品名；ＢＭＣｈｅｍｉｅ社製造）などがある。フッ素原子を有するシリコン系界面活性剤としては、シロキサン結合及びフルオロカーボン鎖を有する界面活性剤などがある。具体的には、メガパックＲ０８、メガパックＢＬ２０、メガパックＦ４７５、メガパックＦ４７７、メガパックＦ４４３（商品名；大日本インキ化学工業（株）製造）などがある。
【００５２】
湿潤制としては、例えばグリセリン、ジエチレングリコール及びエチレングリコールなどがあり、この中から選択された１つ以上を含んでもよい。
シランカップリング剤としては、例えばγ-アミノプロピルトリエトキシシラン、γ-メルカプトプロピルトリメトキシシラン及びγ-メタクリルオキシプロピルトリメトキシシランなどがあり、市販されている商品としては、ＳＨ６０６２、ＳＺ６０３０（Ｔｏｒａｙ-Ｄｏｗ  Ｃｏｒｎｉｎｇ  Ｓｉｌｉｃｏｎ  ｃｏ.,Ｌｔｄ．製造）、ＫＢＥ９０３、ＫＢＭ８０３（Ｓｈｉｎ-Ｅｔｓｕ  ｓｉｌｉｃｏｎｅ  ｃｏ.,Ｌｔｄ．製造）などがある。
【００５３】
充電材としては、例えばガラス、アルミナなどの微粒子がある。
【００５４】
紫外線吸収剤としては、例えば２-（２-ヒドロキシ-３-ｔ-ブチル-５-メチルフェニル）-５-クロロベンゾトリアゾールなどのベンゾトリアゾール系化合物、２-ヒドロキシ-４-オクチルオキシベンゾフェノンなどのベンゾフェノン系、２、４-ジ-ｔ-ブチルフェニル-３、５-ジ-ｔ-ブチル-４-ヒドロキシベンゾエートなどのベンゾエート系化合物、２-（４、６-ジフェニル-１、３、５-トリアジン-２-イル）-５-ヘキシルオキシフェノールなどのトリアジン系化合物などがある。
【００５５】
凝集防止剤としては、例えばポリアクリル酸ナトリウムがある。溶剤は、インキ組成物に含まれる溶剤以外の成分（以下、固形分）を溶解することができる極性または無極性溶媒であれば特に限定されず、例えばエーテル類、芳香族炭化水素類、ケトン類、アルコール類、エステル類、アミド類などであってもよい。
【００５６】
エーテル類としては、例えばテトラハイドロフラン、テトラハイドロピラン、１、４-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、プロピレングリコールメチルエーテルアセテート、メトキシブチルアセテート、メトキシペンテルアセテート、アニソール、フェネトール、メチルアニソールなどがある。芳香族炭化水素類としては、例えばベンゼン、トルエン、キシレン、メシチレンなどがある。ケトン類としては、例えばアセトン、２-ブタノン、２-ヘプタノン、３-ヘプタノン、４-ヘプタノン、４-メチル-２-ペンタノン、シクロペンタノン、シクロヘキサノンなどがある。アルコール類としては、例えばメタノール、エタノール、プロパノール、ブタノール、ヘキサノール、シクロヘキサノール、エチレングリコール、グリセリンなどがある。エステル類としては、酢酸エチル、酢酸-ｎ-ブチル、酢酸イソブチル、ホルム酸アミル、酢酸イソアミル、酢酸イソブチル、プロピオン酸ブチル、ブチル酸イソプロピル、ブチル酸エチル、ブチル酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３-オキシプロピオン酸メチル、３-オキシプロピオン酸エチル、３-メトキシプロピオン酸メチル、３-メトキシプロピオン酸エチル、３-エトキシプロピオン酸メチル、３-エトキシプロピオン酸エチル、２-オキシプロピオン酸メチル、２-オキシプロピオン酸エチル、２-オキシプロピオン酸プロピル、２-メトキシプロピオン酸メチル、２-メトキシプロピオン酸エチル、２-メトキシプロピオン酸プロピル、２-エトキシプロピオン酸メチル、２-エトキシプロピオン酸エチル、２-オキシ-２-メチルプロピオン酸メチル、２-オキシ-２-メチルプロピオン酸エチル、２-メトキシ-２-メチルプロピオン酸メチル、２-エトキシ-２-メチルプロピオン酸エチル、ピルビン酸メチル、ピルビン酸エチル、ピルビン酸プロピル、アセト酢酸メチル、アセト酢酸エチル、２-ヨウ素ブタン酸メチル、２-ヨウ素ブタン酸エチル、３-メトキシブチルアセテート、３-メチル-３-メトキシブチルアセテート、γ-ブチロラクトンなどがある。アミド類としては、例えばＮ、Ｎ-ジメチルホルムアミド、Ｎ、Ｎ-ジメチルアセトアミドなどがある。その他の溶剤としては、Ｎ-メチルピロリドン、ジメチルスルホキシドなどがある。特に、本発明によるインキ組成物は、沸騰点が低い溶剤、好ましくは沸騰点が１５０℃以下である溶剤を主溶剤（ｍａｉｎ  ｓｏｌｖｅｎｔ）として含有する。
【００５７】
このような主溶剤としては、酢酸ｎ-ブチル（ａｃｅｔｉｃ  ａｃｉｄ  ｎ-ｂｕｔｙｌ）、酢酸イソブチル（ａｃｅｔｉｃ  ａｃｉｄ  ｉｓｏ-ｂｕｔｙｌ）、酢酸イソアミル（ａｃｅｔｉｃ  ａｃｉｄ  ｉｓｏ-ａｍｙｌ）、酢酸ｎ-アミル（ａｃｅｔｉｃ  ａｃｉｄ  ｎ-ａｍｙｌ）、メチルイソブチルケトン（ｍｅｔｈｙｌ  ｉｓｏ  ｂｕｔｙｌ  ｋｅｔｏｎｅ）、ｎ-ブチルアルコール（ｎ-ｂｕｔｙｌ  ａｌｃｏｈｏｌ）、エチレングリコールエチルエーテル（ｅｔｈｙｌｅｎｅ  ｇｌｙｃｏｌ  ｅｔｈｙｌｅｔｈｅｒ）、エチレングリコールモノメチルエーテル（ｅｔｈｙｌｅｎｅ  ｇｌｙｃｏｌ  ｍｏｎｏ  ｍｅｔｈｙｌ  ｅｔｈｅｒ）、エチレングリコールエーテル（ｅｔｈｙｌｅｎｅ  ｇｌｙｃｏｌ  ｅｔｈｅｒ）、エチレングリコールプロピルエーテル（ｅｔｈｙｌｅｎｅ  ｇｌｙｃｏｌ  ｐｒｏｒｙｌ  ｅｔｈｅｒ）、エチレングリコールイソプロピルエーテル（ｅｔｈｙｌｅｎｅ  ｇｌｙｃｏｌ  ｉｓｏｐｒｏｒｙｌ  ｅｔｈｅｒ）、エチレングリコールモノメチルエーテルアセテート（ｅｔｈｙｌｅｎｅ  ｇｌｙｃｏｌ  ｍｏｎｏ  ｍｅｔｈｙｌ  ｅｔｈｅｒ  ａｃｅｔａｔｅ）、エチレングリコールエチルエーテルアセテート（ｅｔｈｙｌｅｎｅ  ｇｌｙｃｏｌ  ｅｔｈｙｌ  ｅｔｈｅｒ  ａｃｅｔａｔｅ）、プロピレングリコールモノメチルエーテル（ｐｒｏｐｙｌｅｎｅ  ｇｌｙｃｏｌ  ｍｏｎｏｍｅｔｈｙｌ  ｅｔｈｅｒ）、プロピレングリコールエチルエーテル（ｐｒｏｐｙｌｅｎｅ  ｇｌｙｃｏｌ  ｅｔｈｙｌ  ｅｔｈｅｒ）、プロピレングリコールプロピルエーテル（ｐｒｏｐｙｌｅｎｅ  ｇｌｙｃｏｌ  ｐｒｏｐｙｌ  ｅｔｈｅｒ）、プロピレングリコールモノメチルエーテルアセテート（ｐｒｏｐｙｌｅｎｅ  ｇｌｙｃｏｌ  ｍｏｎｏｍｅｔｈｙｌ  ｅｔｈｅｒ  ａｃｅｔａｔａ）、Ｎ、Ｎ-ジメチルホルムアミド（Ｎ、Ｎ-ｄｉｍｅｔｈｙｌ  ｆｏｒｍ  ａｍｉｄｅ）、ｏ-キシレン（ｏ-ｘｙｌｅｎｅ）及びｍ-キシレン（ｍ-ｘｙｌｅｎｅ）より選択された少なくとも１つを含み、この中から選択された１種または２種以上であってもよい。
【００５８】
主溶剤は、溶剤の総含量に対して８０重量％以上含有されてもよく、好ましくは４５〜８８重量％であり、より好ましくは５０〜８５重量％である。主溶剤と共に補助溶剤を含有してもよい。
【００５９】
補助溶剤は、上記溶剤のうち主溶剤を除いたものの中から選択することができ、溶剤の総含量に対して２０重量％以下含有される。
【００６０】
本発明において、主溶剤と補助溶剤は、８０〜１００:２０〜０の割合で含有されており、特に８５〜９５:１５〜５の割合で含有されることが好ましく、８６〜９４:１４〜６の割合で含有されることがより好ましい。
【００６１】
ここで好ましくは、主溶剤として、プロピレングリコールモノメチルエーテルアセテート（ＰＧＭＥＡ）を使用し、補助溶剤として、エチル-３-エトキシプロピオネート（ＥＥＰ）、ジプロピレングリコールモノメチルエーテルアセテート（ＤＰＭＡ）を使用してもよい。このように、本発明では、沸騰点が１５０℃以下である溶剤を主溶剤として使用している。
【００６２】
沸騰点が低い溶剤を使用する場合、インキの粘度を低くすることができるのでインキ噴射量を減らすことができ、また、乾燥後に残留する最終膜の厚さを薄くしてもよい。このとき、着色剤の含量を高め、色再現率を確保してもよい。例えば、従来は７２．６％の色再現率を得るために約１．８〜２．０μｍ厚さの膜を形成する必要があるが、本発明によれば、約１．３〜１．５μｍ厚さだけで同一な色再現率を得ることができる。膜厚を減少させる場合、インキを取り囲む隔壁との反発力が減少し、膜の平坦性が改善される。
【００６３】
また、沸騰点が低い溶剤は、蒸気圧力が高く、インキ表面での分子間凝集力が小さいので、インキ分子が膜表面で凝集し球形をなすことを防止できる。したがって、上記のようなインキ組成物によりカラーフィルタなどの膜を形成する場合、カラーフィルタの中心部とエッジ部との間の厚さ差を減少することができ、視野角不良または光漏れ不良を防止することができる。
【００６４】
また、沸騰点が低い溶剤を使用する場合、インクジェットノズルの取出口周辺にインキ残留物が自体的に空気流入防止膜を形成し、ノズル内に空気が流入することを防止し、インキ噴射力を改善することができる。
【００６５】
次に、上記したようなインキ組成物を使用した液晶表示装置用表示板について説明する。添付した図面を用いながら、本発明の実施形態を、本発明が属する技術分野における通常の知識を有する者が容易に実施することができるように詳細に説明する。しかしながら、本発明は、多様な形態で実現することができ、ここで説明する実施形態に限定されない。
【００６６】
図面は、各種層及び領域を明確に表現するために、厚さを拡大して示している。明細書全体を通じて類似した部分については同一な参照符号を付けている。層、膜、領域、板などの部分が、他の部分の「上に」あるとするとき、これは他の部分の「すぐ上に」ある場合に限らず、その中間に更に他の部分がある場合も含む。逆に、ある部分が他の部分の「すぐ上に」あるとするとき、これは中間に他の部分がない場合を意味する。
【００６７】
図１は本発明の一実施例によるカラーフィルタ表示板の断面図である。図１に示すように、本発明の一実施例によるカラーフィルタ表示板は、基板２１０上に所定間隔で分離されているブラックマトリックスと呼ばれる複数の遮光部材２２３ａが形成されている。
【００６８】
複数の遮光部材２２３ａの間には、カラーフィルタ２３０Ｒ、２３０Ｇ、２３０Ｂが形成されている。カラーフィルタ２３０Ｒ、２３０Ｇ、２３０Ｂはインクジェット方法により形成し、約１．５μｍ以下の比較的薄い厚さに形成される。本発明の一実施例によるカラーフィルタ２３０Ｒ、２３０Ｇ、２３０Ｂは、このように従来と比較して薄い厚さに形成されており、このため、遮光部材２２３ａとの反発力が減少し、カラーフィルタの平坦性を改善することができる。しかし、カラーフィルタの厚さを薄くする場合、色再現性の確保が難しくなるので、着色剤の含量を上記したように、インキ組成物の固形分の総含量に対して３０〜８０重量％に高め、色再現性（ｃｏｌｏｒｇ  ａｍｕｔ）が５５％以上になるように維持することができる。
【００６９】
遮光部材２２３ａ及びカラーフィルタ２３０Ｒ、２３０Ｇ、２３０Ｂ上には共通電極２７０が形成されている。共通電極２７０下部に遮光部材２２３ａ及びカラーフィルタ２３０Ｒ、２３０Ｇ、２３０Ｂを平坦化するための蓋層（ｏｖｅｒｃｏａｔ）（図示せず）が形成してもよい。
【００７０】
次に図１のカラーフィルタ表示板の製造方法について図２〜図７及び図１を参照して詳細に説明する。図２〜図７は図１に示すカラーフィルタ表示板について本発明の一実施例によるカラーフィルタ表示板の製造方法に基づき順次に示した断面図である。
【００７１】
まず図２に示すように、基板２１０上にネガティブ型感光膜２２３を形成する。
【００７２】
次に図３に示すように、透光領域１５０ａと遮光領域１５０ｂとを有するマスク１５０を用いて３５０〜４４０ｎｍ波長の光で感光膜２２３を露光した後、約１００〜１３０℃の温度で６０〜１２０秒間、露光熱処理（ｐｏｓｔ  ｅｘｐｏｓｕｒｅ  ｂａｋｅ）を施す。この場合、マスク１５０を介して露光された感光膜部分２２３ａは、後述する現像（ｄｅｖｅｌｏｐ）工程によって残留し、露光されていない感光膜部分（図示せず）は、現像工程によって除去される。
【００７３】
次に図４に示すように、２．３８％ＴＭＡＨ溶液を用いて露光されていない感光膜部分を現像し、残っている感光膜部分２２３ａを熱硬化（ｃｕｒｉｎｇ）し、複数の遮光部材２２３ａを形成する。遮光部材２２３ａは隔壁（ｐａｒｔｉｔｉｏｎ）役割を果たす。
【００７４】
次に図５に示すように、遮光部材２２３ａが形成される基板上にインクジェット設備を配置する。インクジェット設備は、インクジェット設備本体（図示せず）、インクジェットヘッド５１、ノズル５２、及びこれから噴射されるインクジェット用インキ組成物を有する。ノズル５２は、複数の遮光部材２２３ａの間に配置され、噴射精密度及び噴射量を調節される。これによって、図６に示すように、複数の遮光部材２２３ａの間にカラーフィルタ２３０Ｒ、２３０Ｇ、２３０Ｂが形成されている。
【００７５】
次に図１に示すように、遮光部材２２３ａ及びカラーフィルタ２３０Ｒ、２３０Ｇ、２３０Ｂ上に共通電極２７０が形成され、共通電極２７０上には配向膜２１が形成されている。共通電極２７０の形成前に、遮光部材２２３ａ及びカラーフィルタ２３０Ｒ、２３０Ｇ、２３０Ｂを平坦化するための蓋層（図示せず）をさらに形成してもよい。
【００７６】
図７を参照すれば、前記のようにして製造されたカラーフィルタ表示板２００は薄膜トランジスタ表示板１００と対向する。薄膜トランジスタ表示板１００は、基板１１０上に形成されるゲート電極１２４を含むゲート線１２１、ゲート線１２１上に形成されるゲート絶縁膜１４０、ゲート電極１２４上に形成される半導体１５４、半導体１５４上に形成されるオーミック接触部材１６３、１６５、半導体１５４を中心に対向するソース電極１７３及びドレイン電極１７５、複数のコンタクトホール１８５、１８２を有する保護膜１８０、コンタクトホール１８５を介してドレイン電極１７５と接続されている画素電極１９１、コンタクトホール１８２を介してデータ線の端部１７９と接続されている補助接触部材８２、及びその上に形成される配向膜１１を有する。薄膜トランジスタ表示板１００とカラーフィルタ表示板２００との間には、複数の液晶３を有する液晶層３００が注入されることで液晶表示装置が完成される。
【００７７】
本発明の一実施例によるインキ組成物の特性を比較例と比較して実験した。以下の（Ａ-１）〜（Ｆ-１）はインキ組成物の成分であり、（Ａ-１）〜（Ａ-３）は着色剤、（Ｂ-１）は結合剤、（Ｃ-１）は重合性化合物、（Ｄ-１）は重合開始剤、（Ｅ-１）〜（Ｅ-３）は溶剤及び（Ｆ-１）は界面活性剤である。
（Ａ-１）赤色着色剤:Ｃ．Ｉ．ピグメントレッド２５４/Ｃ．Ｉ．ピグメントレッド１７７/分散剤
（Ａ-２）緑色着色剤:Ｃ．Ｉ．ピグメントグリーン３６/Ｃ．Ｉ．ピグメントイエロー１５０/分散剤
（Ａ-３）青色着色剤:Ｃ．Ｉ．ピグメントブルー１５:６/Ｃ．Ｉ．ピグメントバイオレット２３/分散剤
（Ｂ-１）結合剤:メチル（メタ）アクリル酸/ベンジルメチル（メタ）アクリレート共重合体｛メチル（メタ）アクリル酸単位とベンジルメチル（メタ）アクリレート単位との比は物質量比（モル比）で３０:７０、酸価は１１３、ポリスチレン換算重量平均分子量は２５０００である。｝
（Ｃ-１）重合性化合物:多官能性オキセタン化合物（ＯＸＴ-２２１；東亜合成（株）製造）
（Ｄ-１）重合開始剤:Ｎ-ベンジルピラジニウムヘキサフルオロアンチモネート
（Ｅ-１）溶剤:プロピレングリコールモノメチルエーテルアセテート（ＰＧＭＥＡ）
（Ｅ-２）溶剤:エチル-３-エトキシプロピオネート（ＥＥＰ）＊１１０
（Ｅ-３）溶剤:ジプロピレングリコールモノメチルエーテルアセテート（ＤＰＭＡ）
（Ｆ-１）界面活性剤:ＳＨ８４００（トレイシリコン（株）製造）
【００７８】
前記成分の含量比を次のように変化させながら本発明の一実施例によるインキ組成物１〜６、及び比較例によるインキ組成物７〜９を調製した。
【表１】
2007182570.tif 000003
【００７９】
表１に示すように、本発明によるインキ組成物１〜６は、沸騰点が１５０℃以下のプロピレングリコールモノメチルエーテルアセテート（ＰＧＭＥＡ）を主溶剤として含有する反面、比較例による組成物７〜９は、沸騰点が１５０℃より高いジプロピレングリコールモノメチルエーテルアセテート（ＤＰＭＡ）を含有している。
【００８０】
表１に示すような本発明の一実施例によるインクジェット組成物１〜６、及び比較例による組成物７〜９を、遮光部材により隔壁が形成される３７０×４７０ｍｍ基板上にそれぞれ噴射した。
【００８１】
次に、表１に示すような本発明の一実施例によるインキ組成物１〜６、及び比較例による組成物７〜９に対する粘度を測定し、その結果を表２に示す。
【表２】
2007182570.tif 000004
【００８２】
表２において、粘度はＲ型粘度計（「ＶＩＳＣＯＭＥＴＥＲ  ＭＯＤＥＬ  ＲＥ１２０Ｌ  ＳＹＳＴＥＭ」（東機産業株式会社製品）、回転数２０ｒｐｍ、温度２５℃）を使用して測定し、測定単位はｍＰａ・ｓである。
【００８３】
表２において、沸騰点が１５０度以下である溶剤（Ｅ-１）を含有するインキ組成物が、高い沸騰点の溶剤（Ｅ-３）を含有するインキ組成物に比べて、低い粘度を示している。
【００８４】
同様に、表１に示すような本発明の一実施例によるインキ組成物１〜６、及び比較例による組成物７〜９に対する噴射力、オーバーフロー（ｏｖｅｒｆｌｏｗ）及び平坦性を実験し、その結果を表３に示す。
【表３】
2007182570.tif 000005
【００８５】
表３において、インキの噴射力はインクジェット滴（ｄｒｏｐ）分析装備を使用して評価した。ここで、○はインクジェットノズルに詰まりがなく、噴射されたインキ滴の方向が直線であり、△はインクジェットノズルに詰まりはないが、噴射されたインキ滴の方向が直線ではないことを示し、×はインクジェットノズルに詰まりがあることを示す。
【００８６】
表３に示すように、本発明によるインクジェット組成物及び比較例による組成物の両方においてインクジェットノズルに詰まりがなく、噴射されたインキ滴の方向が直線であることが確認された。このように、本発明によるインキ組成物が沸騰点の低い溶剤を使用しても、インクジェットヘッドの入口からインキ残留物がそれ自体が空気流入防止膜を形成し、沸騰点の高い溶剤を使用した場合と同様のレベルの噴射力を示すことが分かる。
【００８７】
また、表３において、インキのオーバーフロー現象は、Ｋｅｙｅｎｃｅ-ＶＦ-７５１０（Ｋｅｙｅｎｃｅ社製造）を使用して評価した。ここで、○はインキが正確な位置に噴射され、隣接する画素と混色が発生せず、画素内に所望の厚さのカラーフィルタが形成されることを示し、△はインキが正確な位置に噴射され、隣接する画素と混色は発生しないが、隔壁上にインキの残留物が残り、所望の厚さのカラーフィルタが形成されないことを示し、×はインキが隣接する画素にも噴射され、混色が発生することを示す。
【００８８】
表３に示すように、本発明によるインクジェット組成物及び比較例による組成物の両方において、正確な位置に噴射され、所望の厚さのカラーフィルタが形成されることが分かる。
【００８９】
また、表３に示すように、平坦性は、上記インキ組成物をオーブンで乾燥して形成されたカラーフィルタに対してＫｅｙｅｎｃｅ-ＶＦ-７５１０（Ｋｅｙｅｎｃｅ社製造）及びＤｅｋｔａｋ３ＳＴ（Ｖｅｅｃｏ社製造）を使用して評価した。ここで、○はカラーフィルタ厚さの段差が０．０５μｍ以下である場合、△は０．０５μｍ〜０．３μｍである場合、×は０．３μｍ以上である場合を示す。このように、本発明によるインキ組成物は、比較例による組成物に比べて平坦性が優れていることが分かる。
【００９０】
このような平坦性の測定結果は、図８Ａ〜図８Ｆでも確認することができる。図８Ａ〜図８Ｃは長軸の大きさが約２５０μｍである画素に形成されたカラーフィルタ（インキ組成物１、２及び３）の平坦性の測定結果を示すグラフであり、図８Ｄ〜図８Ｆは長軸の大きさが約５００μｍである画素に形成されたカラーフィルタ（インキ組成物４、５及び６）の平坦性の測定結果を示すグラフであり、図８Ｇ〜図８Ｉは長軸の大きさが約２５０μｍである画素に形成されたカラーフィルタ（比較例１、２及び３）の平坦性の測定結果を示すグラフである。
【００９１】
図８Ａ〜図８Ｉにおいて、ｘ軸は距離であり、ｙ軸は厚さを示す。また、Ａ部分はカラーフィルタ部分であり、Ａの両側はカラーフィルタの領域を画定する隔壁部分である。Ａ"部分の厚さが均一であるほど（ｙ軸一定）カラーフィルタの平坦性に優れている。
【００９２】
図８Ａ〜図８Ｆに示す本発明によるインキ組成物は、カラーフィルタの厚さが比較的均一で、平坦性に優れている反面、図８Ｇ〜図８Ｉに示す比較例による組成物は、カラーフィルタの中心部が厚い球形状に形成されており、平坦性が悪化している。これにより、沸点が低い溶剤を使用したカラーフィルタの平坦性が優れていることが確認できる。
【００９３】
尚、本発明は、上述の実施例に限られるものではない。本発明の技術的範囲から逸脱しない範囲内で多様に変更実施することが可能である。
【図面の簡単な説明】
【００９４】
【図１】本発明の一実施例によるカラーフィルタ表示板の断面図である。
【図２】本発明の一実施例による図１に示すカラーフィルタ表示板の製造方法を順次に示した断面図である。
【図３】本発明の一実施例による図１に示すカラーフィルタ表示板の製造方法を順次に示した断面図である。
【図４】本発明の一実施例による図１に示すカラーフィルタ表示板の製造方法を順次に示した断面図である。
【図５】本発明の一実施例による図１に示すカラーフィルタ表示板の製造方法を順次に示した断面図である。
【図６】本発明の一実施例による図１に示すカラーフィルタ表示板の製造方法を順次に示した断面図である。
【図７】本発明の一実施例による図１に示すカラーフィルタ表示板の製造方法を順次に示した断面図である。
【図８Ａ】本発明の一実施例によるインキ組成物１を各々噴射して形成されたカラーフィルタの平坦性を示すグラフである。
【図８Ｂ】本発明の一実施例によるインキ組成物２を各々噴射して形成されたカラーフィルタの平坦性を示すグラフである。
【図８Ｃ】本発明の一実施例によるインキ組成物３を各々噴射して形成されたカラーフィルタの平坦性を示すグラフである。
【図８Ｄ】本発明の一実施例によるインキ組成物４を各々噴射して形成されたカラーフィルタの平坦性を示すグラフである。
【図８Ｅ】本発明の一実施例によるインキ組成物５を各々噴射して形成されたカラーフィルタの平坦性を示すグラフである。
【図８Ｆ】本発明の一実施例によるインキ組成物６を各々噴射して形成されたカラーフィルタの平坦性を示すグラフである。
【図８Ｇ】比較例によるインキ組成物７を各々噴射して形成されたカラーフィルタの厚さを示すグラフである。
【図８Ｈ】比較例によるインキ組成物８を各々噴射して形成されたカラーフィルタの厚さを示すグラフである。
【図８Ｉ】比較例によるインキ組成物９を各々噴射して形成されたカラーフィルタの厚さを示すグラフである。
【符号の説明】
【００９５】
２００…カラーフィルタ表示板
１００…薄膜トランジスタ表示板
２１０…基板
２２３ａ…遮光部材
２３０Ｒ、２３０Ｇ、２３０Ｂ…カラーフィルタ
２７０…共通電極
２２３…感光膜
１５０ａ…透光領域
１５０ｂ…遮光領域
１５０…マスク
５１…インクジェットヘッド
５２…ノズル
１２４…ゲート電極
１２１…ゲート線
１４０…ゲート絶縁膜
１５４…半導体
１６３、１６５…オーミック接触部材
１７３…ソース電極
１７５…ドレイン電極
１８５、１８２…コンタクトホール
１８０…保護膜
１９１…画素電極
８２…補助接触部材
１１…配向膜
３…液晶
３００…液晶層
【図１】
2007182570.tif 000006
【図２】
2007182570.tif 000007
【図３】
2007182570.tif 000008
【図４】
2007182570.tif 000009
【図５】
2007182570.tif 000010
【図６】
2007182570.tif 000011
【図７】
2007182570.tif 000012
【図８Ａ】
2007182570.tif 000013
【図８Ｂ】
2007182570.tif 000014
【図８Ｃ】
2007182570.tif 000015
【図８Ｄ】
2007182570.tif 000016
【図８Ｅ】
2007182570.tif 000017
【図８Ｆ】
2007182570.tif 000018
【図８Ｇ】
2007182570.tif 000019
【図８Ｈ】
2007182570.tif 000020
【図８Ｉ】
2007182570.tif 000021